製鋼スラグを粉砕した後、分級して、Fe2O3含有量が40質量以上である高鉄含有物と、CaO含有量が40質量以上である高カルシウム含有物を回収することを特徴とする製鋼スラグの処理方法。上記高鉄含有物を、製鋼原料、セメントクリンカー用原料及び/又はコンクリート用混和材として使用する請求項1記載の製鋼スラグの処理方法。上記高カルシウム含有物を、セメントクリンカー用原料、裏込め充填材及び/又はセメントコンクリート用混和材として使用する請求項1又は2記載の製鋼スラグの処理方法。製鋼スラグが、溶銑予備処理スラグ、転炉スラグ、電気炉スラグ、溶融還元炉スラグ、二次精錬スラグ、ステンレススラグの1種又は2種以上である請求項1~3のいずれか1項に記載の製鋼スラグの処理方法。しかしながら、高炉水砕スラグ以外の製鋼スラグはメーカー及びロットにより組成、物性が大きく異なるために、これをセメント混和材として使用するとセメント組成物の品質変動が大きくなる虞があり、現状では充分に再利用されているとは言えず、埋立処分も多い状況にある。そのため、高炉水砕スラグ以外の製鋼スラグを有効利用できる処理方法が求められている。なお、本発明でいう製鋼スラグとは、製鋼プロセスで生じるスラグの総称であり、具体的には溶銑予備処理スラグ、転炉スラグ、電気炉スラグ、溶融還元炉スラグ、二次精錬スラグやステンレススラグを指すものであり、高炉水砕スラグ及び高炉徐冷スラグは含まない。本発明者らは、斯かる実情に鑑み、鋭意検討した結果、製鋼スラグを粉砕し分級することにより、Fe2O3含有量が多い粗粉分とCaO含有量が多い微粉分を回収できることを見いだし、本発明を完成させたものである。すなわち、本発明は、製鋼スラグを粉砕した後、分級して、Fe2O3含有量が40質量以上である高鉄含有物と、CaO含有量が40質量以上である高カルシウム含有物を回収することを特徴とする製鋼スラグの処理方法である請求項1。上記高鉄含有物は、製鋼原料、セメントクリンカー用原料及び/又はコンクリート用混和材として使用することができ請求項2、上記高カルシウム含有物は、セメントクリンカー用原料、裏込め充填材及び/又はセメントコンクリート用混和材として使用することができる請求項3。本発明では、製鋼スラグから高鉄含有物と高カルシウム含有物を回収し、該高鉄含有物は製鋼原料やセメントクリンカー用原料などとして、高カルシウム含有物はセメントクリンカー用原料やセメントコンクリート用混和材なとどとして使用することができるので、従来、有効利用が困難であった製鋼スラグの有効利用を可能とし、埋め立て処分量を大幅に減少することができる。以下、本発明について詳細に説明する。本発明で対象とする製鋼スラグは、溶銑予備処理スラグ、転炉スラグ、電気炉スラグ、溶融還元炉スラグ、二次精錬スラグやステンレススラグである。これらのスラグは、CaO、Fe2O3、SiO2を主要な化学成分とし、その他に、Al2O3、MnO、MgO、P2O5等を含んでいる。また、化合物としては、ビーライト、メリライト、ウスタイト、カルシウムフェライトなどを主要化合物として含んでいる。本発明においては、製鋼スラグを粉砕した後、分級して、Fe2O3含有量が40質量以上である高鉄含有物と、CaO含有量が40質量以上である高カルシウム含有物を回収する。製鋼スラグ中の鉄は、金属鉄として粒径100μm以上の塊で存在する他に、ビーライトの間隙を埋めるようにウスタイト、カルシウムフェライトとして存在しているので、高鉄含有物を回収するには、製鋼スラグをビーライトの粒径と同等程度に粉砕する必要がある。そのために、本発明においては、200メッシュ篩篩網開き目80μm程度を85質量以上が通過するように製鋼スラグを粉砕することが好ましく、325メッシュ篩篩網開き目50μm程度を85質量以上が通過するように製鋼スラグを粉砕することがより好ましい。次に、粉砕した製鋼スラグを分級して、Fe2O3含有量が多い粗粉分高鉄含有物とCaO含有量が多い微粉分高カルシウム含有物を回収する。分級機としては、遠心力式分級機や慣性力式分級機等の慣用の分級機を使用することができる。本発明においては、回収した高鉄含有物と高カルシウム含有物の有効利用を図るために、高鉄含有物中のFe2O3含有量は40質量以上であることが好ましく、45質量以上であることがより好ましく、50質量以上であることが特に好ましい。また、高カルシウム含有物中のCaO含有量は40質量以上であることが好ましく、45質量以上であることがより好ましく、50質量以上であることが特に好ましい。なお、高カルシウム含有物においては、特に、セメントクリンカー用原料としての有効利用率の向上を図るために、該高カルシウム含有物中のFe2O3含有量が25質量以下であることが好ましい。製鋼スラグ中の主たる選別対象である高鉄含有物比重5以上と高カルシウム含有物比重4以下では、比重が大きく異なるため、両者の粉砕粒度が同等でも、乾式分級によって比較的分離しやすくなることが本願発明の特徴である。被粉砕性の悪い金属や比重の高い高鉄含有物は粗粉分として、比重の低い高カルシウム含有物は微粉分として回収される。この場合のカットポイントは、対象スラグの粉砕性に応じて決定することが好ましいが、例えば、本発明においては、粉砕した製鋼スラグを、50質量累積粒径が40μm以下より好ましくは35μm以下、特に好ましくは30μm以下の微粉分と、50質量累積粒径が40μmを超えるより好ましくは45μm以上、特に好ましくは50μm以上の粗粉分に分級することで、高鉄含有物と高カルシウム含有物を回収することができる。なお、微粉分高カルシウム含有物と粗粉分高鉄含有物の粒径は、日機装株式会社製のマイクロトラック等を用いて測定することができる。本発明においては、上記粗粉分高鉄含有物中のFe2O3含有量を高めるために、該粗粉分高鉄含有物を磁選処理や比重選別処理することは差し支えない。磁選処理や比重選別処理を行なうことにより、高鉄含有物中のFe2O3含有量を50質量以上にまで高めることができる。磁選処理や比重選別処理後の残渣は、CaO含有量が40質量以上であれば、高カルシウム含有物として回収することができる。一方、CaO含有量が40質量未満の場合は、該残渣を未処理の製鋼スラグと混合して、本願発明の処理をすれば良い。なお、磁選処理装置としては、ドラム型、プーリー型、吊り下げ型、対極型などの磁選処理装置を使用することができる。比重選別処理装置としては、乾式の風力型、エアスクリーン型、湿式の重力沈降型、比重液型、遠心力式などの比重選別処理装置を使用することができる。上記回収した高鉄含有物は、製鋼原料、セメントクリンカー用原料や、コンクリート用混和材として使用することができるが、本発明においては、製鋼原料として使用することがより好ましい。その理由は、製鋼スラグは、MnやMgセメントクリンカー用原料やコンクリート用混和材としては望ましくない成分を含んでおり、該MnやMgはウスタイトに非常に多く固溶しているので、MnやMgは高鉄含有物中に多く含まれることになること、また、製鋼スラグは、リン製鋼原料としては望ましくない成分を含んでおり、該リンはほぼ全量がビーライトに固溶しているので、高鉄含有物中のリン含有量が少なくなること、からである。なお、MnやMg含有量の少ない高鉄含有物は、セメントクリンカー用原料やコンクリート特に重量コンクリート用混和材として使用できることは言うまでもない。該高鉄含有物をセメントクリンカー用原料として使用する場合は鉄原料として使用することができ、石灰石、生石灰、消石灰などのCaO原料、珪石、粘土などのSiO2原料や粘土、石炭灰などのAl2O3原料と併用して使用し、成分調整すれば良い。上記回収した高カルシウム含有物は、セメントクリンカー用原料、裏込め充填材や、セメントコンクリート用混和材として使用することができるが、本発明においては、高カルシウム含有物の有効利用促進の観点から、セメントクリンカー用原料として使用することがより好ましい。上記のように、高カルシウム含有物は、CaO含有量が多く、ある程度のFe2O3を含むことや、MnやMgの含有量が少ないことから、該高カルシウム含有物はセメントクリンカー用原料として好適に使用することができる。該高カルシウム含有物をセメントクリンカー用原料として使用する場合はCaO原料やFe2O3原料として使用することができ、石灰石、生石灰、消石灰などの他のCaO原料、珪石、粘土などのSiO2原料、粘土、石炭灰などのAl2O3原料、銅カラミや製鐵所副産ダストなどの他のFe2O3原料と併用して使用し、成分調整すれば良い。次に、実施例を挙げて本発明をさらに説明するが、本発明は、これら実施例により限定されるものではない。1.使用製鋼スラグ使用した製鋼スラグは転炉スラグであり、化学成分質量は、CaO:385、Fe2O3:315、SiO2:156、Al2O3:15であった。この転炉スラグに以下の処理をした。1上記転炉スラグを5mm以下に粗粉砕した。2上記粗粉砕された転炉スラグを単胴ボールミルφ1524mm×L4877mmによりさらに微粉砕した以下、微粉砕物とする。粉砕媒体にはミル内充填率が20となるように、鋼球ボール約8トンを用いた。転炉スラグの給鉱速度は500kg/時間、ボールミルの回転数は26rpmとした。3上記微粉砕された転炉スラグを気流分級機太平洋エンジニアリング社製:クラッシール750型、ローター径φ750mm、高さ500mmを用いて微粉分以下、細粉とすると粗粉分に分離した。給鉱速度は500kg/時間、気流分級機のローターの回転数は400rpm、風量は100m3/分とした。4上記分級された粗粉分の転炉スラグを気流分級機太平洋エンジニアリング社製:クラッシール20型、ローター径φ300mm、高さ100mmを用いてさらに微粉分と粗粉分以下、粗粉とするに分離した。給鉱速度は150kg/時間、気流分級機のローターの回転数は150rpm、風量は20m3/分とした。上記微粉砕物、細粉、粗粉について、その粒度分布、および化学組成を測定した。なお、粒度分布は、日機装株式会社製のマイクロトラックHRレーザー回折散乱法、化学組成は理学電機工業社製のZSX-100e蛍光X線分析FP法を用いた。上記の粉砕により得られた微粉砕物の平均粒子径は25μmであり、この微粉砕物は篩網開き目88μmを85質量通過するものであった。上記の粉砕分級により得られた細粉の平均粒子径は7μmであり、この細粉は篩網開き目35μmを全通するものであり、回収率は29であった。化学組成は、CaO:428、Fe2O3:246、SiO2:158、Al2O3:19であった。上記の粉砕分級により得られた粗粉の平均粒子径は120μmであり、この粗粉は篩網開き目88μmを15質量通過するものであり、回収率は9であった。化学組成は、CaO:138、Fe2O3:652、SiO2:64、Al2O3:09であった。粉砕分級により得られた細粉では、セメント原料化での製造での使用原単位を大きくするために必要なCaO含有量が40質量以上となり、かつFe2O3含有量を十分な量25質量以下が好ましいまで低減できた。粉砕分級により得られた粗粉では、製鋼原料としての使用に適したFe2O3含有量を十分な量50質量以上が特に好ましいまで高めることができた。また、転炉スラグから38もの利用可能な原料を回収することができたので、埋め立て処分量を大幅に減少することができると言える。